(57)【特許請求の範囲】
【請求項１】
少なくとも４つのアミノ酸を有し、それらのアミノ酸のうち、少なくとも１つが無機物質に対して結合能を有するアミノ酸であり、少なくとも１つが塩基性アミノ酸であるペプチドを有効成分として含み、
前記無機物質が、金属及び金属錯体からなる群から選択される少なくとも１種の物質であり、
前記ペプチドは、前記結合能を有するアミノ酸及び前記塩基性アミノ酸との間に−バリン（Ｖ）−バリン（Ｖ）−を配置するものである、
無機ナノ材料用分散剤。
【請求項２】
前記無機物質に対して結合能を有するアミノ酸は、システイン、グルタミン酸、ヒスチジン及びリシンからなる群から選択される少なくとも１種のアミノ酸である、請求項１に記載の無機ナノ材料用分散剤。
【請求項３】
前記塩基性アミノ酸は、アルギニン、ヒスチジン及びリシンからなる群から選択される少なくとも１種のアミノ酸である、請求項１又は２に記載の無機ナノ材料用分散剤。
【請求項４】
前記ペプチドは、βシート構造を形成し得るためのペプチドである、請求項１〜３のいずれか１項に記載の無機ナノ材料用分散剤。
【請求項５】
少なくとも４つのアミノ酸を有し、それらのアミノ酸のうち、少なくとも１つが無機物質に対して結合能を有するアミノ酸であり、少なくとも１つが塩基性アミノ酸であるペプチドを有効成分として含み、
前記無機物質が、グラフェンであり、
前記ペプチドは、カルボキシル基と結合可能な部位を１つ有するものであり、かつ、前記結合能を有するアミノ酸及び前記塩基性アミノ酸との間に−バリン（Ｖ）−バリン（Ｖ）−を配置するものである、
無機ナノ材料用分散剤。
【発明の詳細な説明】
【技術分野】
【０００１】
本発明は、無機ナノ材料用分散剤に関する。更に詳細には、金属、金属錯体、グラフェン等の無機ナノ材料用分散剤に関する。
【背景技術】
【０００２】
従来から、無機ナノ材料は、電極材料や高密度記録材料、触媒材料、基板用インク材料等の工業材料に用いられている。
しかし、無機ナノ材料は、微粒子化により表面エネルギーが増加して凝集しやすいという問題がある。
【０００３】
そこで、無機ナノ材料の１種である金属ナノ粒子を分散させるため、トリメチルペンタンジオール誘導体からなる分散剤が開発されている（特許文献１）。
また、無機材料であるグラフェンの分散性を高めるため、ブチルメチルイミダゾリウムヘキサフルオロホスフェート（ＢＭＩＰＦ６）又はブチルメチルイミダゾリウムビス（トリフルオロメタンスルホニル）イミド（Ｃ）を混合したイオン液体が開発されている（特許文献２）。
【先行技術文献】
【特許文献】
【０００４】
【特許文献１】特開２０１３−４３１６０号公報
【特許文献２】国際公開第２０１３／１７２３５０号パンフレット
【発明の開示】
【発明が解決しようとする課題】
【０００５】
本発明は、無機ナノ材料を分散させる分散剤を提供することを主目的とする。
【課題を解決するための手段】
【０００６】
本発明者は、前記課題を解決すべく鋭意検討を行った結果、少なくとも４つのアミノ酸を有するペプチドを特定のアミノ酸配列にすることによって、該ペプチドを無機ナノ材料の分散剤として用いることができることを見出し、本発明を完成するに至った。
【０００７】
すなわち、本発明は、少なくとも４つのアミノ酸を有し、それらのアミノ酸のうち、少なくとも１つが無機物質に対して結合能を有するアミノ酸であり、少なくとも１つが塩基性アミノ酸であるペプチドを有効成分として含む無機ナノ材料用分散剤を提供する。
前記無機物質は、金属、金属錯体及びグラフェンからなる群から選択される少なくとも１種の物質であることが好ましい。
また、前記無機物質に対して結合能を有するアミノ酸は、システイン、グルタミン酸、ヒスチジン及びリシンからなる群から選択される少なくとも１種のアミノ酸であることが好ましい。
更に、前記塩基性アミノ酸は、アルギニン、ヒスチジン及びリシンからなる群から選択される少なくとも１種のアミノ酸であることが好ましい。
また、前記ペプチドはβシート構造を形成し得る。
また、前記無機物質がグラフェンであるとき、前記ペプチドは、カルボキシル基と結合可能な部位を１つ有することが好ましい。
【発明の効果】
【０００８】
本発明によれば、無機ナノ材料を容易に安定に分散させることができる。なお、ここに記載された効果は、必ずしも限定されるものではなく、本明細書中に記載されたいずれかの効果であってもよい。
【図面の簡単な説明】
【０００９】
【図１】合成ペプチドによる金ナノ粒子の分散を示す図である。
【図２】合成ペプチドによる金ナノ粒子の分散を示す図である。
【図３】メタノール、合成ペプチドによる銅、白金、パラジウムナノ粒子の分散を示す図である。
【図４】合成ペプチドにより分散された金ナノ粒子（ＡｕＮＰ）の表面のゼータ電位と移動度を示す図である。
【図５】合成ペプチドにより分散された金ナノ粒子の分散の様子と可視光スペクトルを示す図である。
【図６】合成ペプチドにより分散されたマンガンフタロシアニン（ＭｎＰＣ）の吸収スペクトルを示す図である。
【図７】合成ペプチドによる酸化グラフェンナノ粒子の分散を示す図である。
【発明を実施するための形態】
【００１０】
＜１．無機ナノ材料用分散剤の適用対象＞
本発明の無機ナノ材料用分散剤の適用対象となる材料は、特に限定されないが、例えば、金属ナノ粒子、金属分子、金属錯体ナノ粒子、グラフェンナノ粒子等の無機ナノ材料が挙げられる。
なお、本明細書において、金属ナノ粒子、金属分子、金属錯体ナノ粒子、グラフェンナノ粒子等をまとめて「無機ナノ粒子」という。
【００１１】
具体的な金属ナノ粒子又は金属分子として、例えば、金、銀、白金、パラジウム、イリジウム、オスミウム、ルテニウム、ロジウム、レニウム、ニッケル、チタン、コバルト、銅、クロム、マンガン、鉄、ジルコニウム、スズ、タングステン、モリブデン、バナジウムを挙げることができる。これらの金属ナノ粒子は、単一の金属で構成されていてもよく、２種以上の金属で構成されていてもよい。また、金属は合金であってもよい。
【００１２】
具体的な金属錯体ナノ粒子として、例えば、バナジウム、クロム、マンガン、鉄、ルテニウム、コバルト、ロジウム、ニッケル、パラジウム、金、白金、銅、銀、亜鉛、ランタン、ユーロピウム、ガドリニウム、ルテチウム、バリウム、ストロンチウム、カルシウムの金属錯体等を挙げることができる。これらの金属錯体ナノ粒子は、単一の金属錯体で構成されていてもよく、２種以上の金属錯体で構成されていてもよい。
【００１３】
具体的なグラフェンナノ粒子として、例えば酸化グラフェンナノ粒子が挙げられる。
【００１４】
＜２．無機ナノ材料用分散剤の有効成分としてのペプチド＞
ペプチドは、少なくとも４つのアミノ酸を有する。アミノ酸が３つ以下であると、十分な無機ナノ粒子の分散効果が得られないことがある。
アミノ酸は、タンパク質を構成する２０種類のアミノ酸であれば、特に限定されない。但し、前記４つのアミノ酸のち、少なくとも１つは無機物質に対して結合能を有するアミノ酸であり、少なくとも１つは塩基性アミノ酸である。
【００１５】
（１）無機物質に対して結合能を有するアミノ酸
「無機物質に対して結合能を有するアミノ酸」とは、前記金属、金属錯体、グラフェン等の無機物質と結合することができるアミノ酸をいう。そのようなアミノ酸として、例えば、システイン（Ｃ）、ヒスチジン（Ｈ）、グルタミン酸（Ｅ）、リシン（Ｋ）等が挙げられる。
特に、無機物質が金属のときは、システインが好ましい。無機物質が金属錯体のときは、ヒスチジン、グルタミン酸が好ましい。無機物質がグラフェンのときは、リシン、ヒスチジンが好ましい。
【００１６】
（２）塩基性アミノ酸
「塩基性アミノ酸」とは、リシン（Ｋ）、アルギニン（Ｒ）、及びヒスチジン（Ｈ）をいう。
なお、塩基性アミノ酸と無機物質に対して結合能を有するアミノ酸とは異なることが好ましい。
【００１７】
（３）結合能を有するアミノ酸と該塩基性アミノ酸との間
無機物質に対して結合能を有するアミノ酸と塩基性アミノ酸との間には、他のアミノ酸が配置されていてもよい。例えば、中性アミノ酸（アスパラギン（Ｎ）、セリン（Ｓ）、グルタミン（Ｑ）、トレオニン（Ｔ）、グリシン（Ｇ）、チロシン（Ｙ）、トリプトファン（Ｗ）、メチオニン（Ｍ）、プロリン（Ｐ）、フェニルアラニン（Ｆ）、アラニン（Ａ）、バリン（Ｖ）、ロイシン（Ｌ）、イソロイシン（Ｉ））が配置されていてもよいし、酸性アミノ酸（アスパラギン酸（Ｄ））が配置されていてもよい。
また、無機物質に対して結合能を有するアミノ酸と塩基性アミノ酸との間に配置されるアミノ酸の数は、１つでもよいし、２つ以上でもよく、特に限定されない。
【００１８】
（４）ペプチドの例
以下に、本発明の無機ナノ材料用分散剤の有効成分であるペプチドの配列を列挙する。アミノ酸は１文字の略号で表す。
なお、ここに挙げるものは例であって、本発明に用いられるペプチドはこれらに限定されない。
ＫＶＶＣ        （配列番号１）
ＶＫＶＶＣ      （配列番号２）
ＫＶＶＨ        （配列番号３）
ＶＫＶＶＨ      （配列番号４）
ＫＶＶＥ        （配列番号５）
ＶＫＶＶＥ      （配列番号６）
ＫＶＶＫ        （配列番号７）
ＶＫＶＶＫ      （配列番号８）
【００１９】
前記ペプチドのＮ末端及び／又はＣ末端のアミノ酸残基は、保護基等で置換、修飾又は付加されてもよい。そのような置換又は修飾として、例えば、Ｆｍｏｃ基での置換、Ｂｏｃ基での置換、アミノ基での置換、ＧＰＩアンカーの付加、ファルネシルイソプレノイド膜アンカーの付加等が挙げられる。
また、本発明の効果を奏する範囲で、末端以外のアミノ酸が修飾等されていてもよい。
【００２０】
更に、前記ペプチドは、カルボキシル基と結合可能な部位を１つ有していてもよい。
例えば、安定して分散させたい無機ナノ粒子が酸化グラフェンの場合、酸化グラフェンには酸化に由来するカルボキシル基が存在するので、前記ペプチドと容易に結合でき、酸化グラフェンナノ粒子の分散を安定化させることができる。
カルボキシル基と結合可能な部位として、例えば、リシン、ヒスチジン残基のアミノ基が挙げられるが、これらに限定されない。
【００２１】
（５）ペプチドの製造
ペプチドは、通常用いられる方法、例えば、ペプチド固相合成法（Ｆｍｏｃ合成法、Ｂｏｃ合成法）や遺伝子工学的ペプチド合成法等により製造することができる。
【００２２】
また、前記ペプチドを、βシート構造をとるようなアミノ酸配列で構成してもよい。例えば、塩基性アミノ酸と無機物質に対して結合能を有するアミノ酸との間に配置されたアミノ酸が、疎水性アミノ酸であると、自己組織的にβシート構造へと集合化することができる。疎水性アミノ酸として、バリン（Ｖ）、グリシン（Ｇ）、アラニン（Ａ）、ロイシン（Ｌ）、イソロイシン（Ｉ）、セリン（Ｓ）、トレオニン（Ｔ）、システイン（Ｃ）、メチオニン（Ｍ）、アスパラギン（Ｎ）、グルタミン（Ｑ）、プロリン（Ｐ）、フェニルアラニン（Ｆ）、チロシン（Ｙ）、及びトリプトファン（Ｗ）が挙げられる。ペプチドをβシート構造にするときは、バリン、イソロイシン、アラニンを含むことが好ましい。
【００２３】
なお、ペプチドを自己組織化させるときは、ペプチド合成により得られたペプチドを、メタノール、アセトニトリル等の有機溶媒を用いて精製することが好ましい。また、自己組織化の際には、Ｎ末端及び／又はＣ末端にノボルネン等を導入し、開環メタセシス重合によりペプチド間を架橋することができる。
【００２４】
＜３．無機ナノ材料用分散剤の組成＞
本発明の無機ナノ材料用分散剤は、１種類の前記ペプチドを有効成分として含有してもよいし、２種類以上の前記ペプチドを有効成分として含有してもよい。
また、無機ナノ材料用分散剤のその他の組成としては、本発明の効果を奏する範囲であれば特に限定されない。例えば、溶媒は、水系あるいは有機溶媒を用いることができ、例えば、水、アルコール、ハロゲン系溶媒、エーテル系溶媒、アミン系溶媒、スルホン酸系溶媒、芳香族系溶媒、極性溶媒、無極性溶媒等の有機溶媒等、あるいはこれらの混合溶媒等が挙げられる。
また、添加剤として、イオン性緩衝溶剤、酸、塩基等や、安定剤等を含有してもよい。
更に、前記ペプチドと金属ナノ粒子とを含む水溶液等の形にしてもよい。
【００２５】
＜４．無機ナノ材料用分散剤の適用＞
本発明の無機ナノ材料用分散剤の適用方法は特に限定されないが、例えば、適量の分散剤を無機ナノ粒子に添加して混合する方法、その後ホモジナイザー等で更に機械的に分散する方法、あるいは無機ナノ粒子をホモジナイザー等で機械的に分散させてから更に適量の分散剤を添加する方法等が挙げられる。
【００２６】
無機ナノ粒子分散剤の適用量は、特に限定されず、無機ナノ粒子の材料、量、凝集の程度、所望の分散の程度等、又は無機ナノ粒子分散剤中の有効成分のペプチド濃度、ペプチドの種類等により、適宜設定することができる。
例えば、金ナノ粒子の場合、金ナノ粒子１００μｇを含む２００μＬの水溶液に対し、有効成分であるペプチド０．１μｍｏｌを含む２００μＬのメタノール溶液を添加することができる。
また、マンガンや亜鉛フタロシアニン錯体の場合、マンガンや亜鉛フタロシアニン錯体０．１μｍｏｌを含む４００μＬのメタノール溶液に対し、有効成分であるペプチド０．１μｍｏｌを含む４００μＬのメタノール溶液を添加することができる。
また、酸化グラフェンの場合、酸化グラフェン３．３μｇ／ｍＬ水分散液２００μＬに対し、有効成分であるペプチド量０．１μｍｏｌを含む４００μＬのメタノール溶液を添加することができる。
【００２７】
＜５．分散された無機ナノ粒子＞
本発明の無機ナノ材料用分散剤で分散された無機ナノ粒子は、電極材料、高密度記録材料、触媒材料、基板用インク材料等として使用することができる。
【実施例１】
【００２８】
以下、実施例に基づいて本発明を更に詳細に説明する。なお、以下に説明する実施例は、本発明の代表的な実施例の一例を示したものであり、これにより本発明の範囲が狭く解釈されることはない。
【００２９】
（１）合成ペプチドの作製
以下のペプチドをＦｍｏｃ固相ペプチド合成法によって作製した。なお、アミノ酸は１文字の略語で示す。
Ｆｍｏｃ−Ｃ          （配列番号９）
Ｆｍｏｃ−Ｖ          （配列番号１０）
Ｆｍｏｃ−Ｋ          （配列番号１１）
Ｆｍｏｃ−ＶＣ        （配列番号１２）
Ｆｍｏｃ−ＫＣ        （配列番号１３）
Ｆｍｏｃ−ＶＶＣ      （配列番号１４）
Ｆｍｏｃ−ＫＶＶＣ    （配列番号１）
Ｆｍｏｃ−ＶＫＶＶＣ  （配列番号２）
Ｆｍｏｃ−ＥＫＶＫＥ  （配列番号１５）
【００３０】
（２）合成ペプチドの金ナノ粒子分散能
合成したＦｍｏｃ−Ｖ、Ｆｍｏｃ−Ｋ、Ｆｍｏｃ−Ｃ、Ｆｍｏｃ−ＫＣ、Ｆｍｏｃ−ＶＣ、Ｆｍｏｃ−ＶＶＣ、Ｆｍｏｃ−ＫＶＶＣ、Ｆｍｏｃ−ＶＫＶＶＣについて、金への配向性と金ナノ粒子（ＡｕＮＰ）に対する分散能を調べた。
【００３１】
（ｉ）  実験方法
前記合成ペプチドを、それぞれ０．１μｍｏｌとり、該合成ペプチドと、金ナノ粒子０．０６４μｇとをメタノール４００μＬ中で混合し、静置して１日ごとに可視光吸収スペクトルと目視で観察した。
【００３２】
（ｉｉ）  結果
混合直後では、Ｆｍｏｃ−ＶＫＶＶＣのみに金ナノ粒子に対する分散性がみられた（図１）。一方、他の合成ペプチドについては、Ｆｍｏｃ−ＫＶＶＣのみが２μＬの水を添加することで分散性を持った。
Ｆｍｏｃ−ＶＫＶＶＣ、Ｆｍｏｃ−ＫＶＶＣ以外の合成ペプチドについては、金ナノ粒子の凝集がそのまま残った。
このことより、少なくともアミノ酸残基４つと荷電部位とが金ナノ粒子の分散に必要であることが示された。また、側鎖の荷電も金ナノ粒子の分散に寄与していることが示唆された。
【００３３】
（３）合成ペプチドＦｍｏｃ−ＶＫＶＶＣによる金ナノ粒子分散能
Ｆｍｏｃ−ＶＫＶＶＣの金ナノ粒子への吸着性と、金ナノ粒子量の変化に対するペプチドの分散能を調べた。
【００３４】
（ｉ）  実験方法
以下の表１の条件になるように、金ナノ粒子の水中分散液とＦｍｏｃ−ＶＫＶＶＣメタノール溶液２００μＬとを混合して３日間静置し、その間に目視で観察した。
【００３５】
【表１】
0006482828.tif 000002
【００３６】
（ｉｉ）  結果
サンプル１、２及び３において凝集の解消が確認された（図２）。また、サンプル３が最も早く凝集解離を起こし、１日で凝集の解離が確認された。なお、サンプル２については２日、サンプル１については３日で凝集の解離が確認された。一方、ブランクであるメタールのみを混合したものは凝集したままであった。
【００３７】
（４）合成ペプチドＦｍｏｃ−ＶＫＶＶＣによる他の金属ナノ粒子分散能
Ｆｍｏｃ−ＶＫＶＶＣの他の金属への配向性と分散能を調べた。
【００３８】
（ｉ）  実験方法
以下の表２の条件になるように、銅（Ｃｕ）、白金（Ｐｔ）、パラジウム（Ｐｄ）の金属ナノ粒子凝集液をそれぞれ１００μＬ用意した。また、０．１μｍｍｏｌのＦｍｏｃ−ＶＫＶＶＣをメタノール１００μＬに添加し、それを該金属ナノ粒子凝集液に混合した。対照として、メタノール１００μＬを金属ナノ粒子凝集液に混合したものも用意し、静置後、目視で観察した。
【００３９】
【表２】
0006482828.tif 000003
【００４０】
（ｉｉ）  結果
対照のメタノールでは、銅、白金、パラジウムのいずれも金属ナノ粒子が凝集したままであったが、Ｆｍｏｃ−ＶＫＶＶＣでは、全ての金属ナノ粒子が分散していた（図３）。また銅については、即時的に凝集の解消が確認された。
このことより、Ｆｍｏｃ−ＶＫＶＶＣは金以外の金属ナノ粒子にも効果を発揮することが示唆された。
【００４１】
（５）合成ペプチドＦｍｏｃ−ＶＫＶＶＣにより分散された金ナノ粒子のゼータ電位／移動度の計測
金ナノ粒子の表面電荷の変化を見ることにより、合成ペプチドが金ナノ粒子に吸着しているかどうかを確認した。
【００４２】
（ｉ）  実験方法
０．０６４μｇの金ナノ粒子と０．１μｍｏｌのＦｍｏｃ−ＶＫＶＶＣをメタノール４００μＬ中に混合したものを用意し、また、０．０６４μｇの金ナノ粒子をメタノール４００μＬ中に混合したブランクを用意し、それぞれゼータ電位と移動度を計測した。
【００４３】
（ｉｉ）  結果
ブランクと比較して、Ｆｍｏｃ−ＶＫＶＶＣを混合したものは、その金ナノ粒子の表面電荷が弱くなっており、明らかな表面電荷の変化が見られた（図４）。
これにより、Ｆｍｏｃ−ＶＫＶＶＣが金ナノ粒子の表面に吸着し、表面電荷が変化していることが示唆された。
【００４４】
（６）合成ペプチドＦｍｏｃ−ＶＫＶＶＣにより分散された金ナノ粒子の可視光スペクトルの計測
金ナノ粒子のサイズにより溶液の色が青から赤まで変化することを利用して、可視光スペクトルを計測することにより、金ナノ粒子のサイズが小さくなっているかどうかを確認した。
【００４５】
（ｉ）  実験方法
０．０６４μｇの金ナノ粒子と、０．１μｍｏｌのＦｍｏｃ−ＶＫＶＶＣ又はＦｍｏｃ−Ｃとをメタノール４００μＬ中に混合したものを用意し、ブランクとして０．０６４μｇの金ナノ粒子をメタノール４００μＬ中に混合したものを用意し、可視光透過スペクトルにて観察した。
【００４６】
（ｉｉ）  結果
ブランクとＦｍｏｃ−Ｃを混合したものは、赤色のスペクトル周辺で吸収を持っていたのに対し、Ｆｍｏｃ−ＶＫＶＶＣを混合したものは、それが解消され、明らかに色が変化したことを支持するデータが得られた（図５）。
このことより、Ｆｍｏｃ−ＶＫＶＶＣは、凝集した金ナノ粒子を解離し分散させる効果があることが示唆された。
【００４７】
（７）合成ペプチドＦｍｏｃ−ＶＫＶＶＨによる金属錯体の分散
マンガンフタロシアニン（ＭｎＰＣ）及び亜鉛フタロシアニン（ＺｎＰＣ）の金属錯体に対するＦｍｏｃ−ＶＫＶＶＨの分散能を調べた。
【００４８】
（ｉ）  実験方法
０．１μｍｏｌのＦｍｏｃ−ＶＫＶＶＨと、０．１μｍｏｌのＭｎＰＣ又は０．１μｍｏｌのＺｎＰＣとをメタノール４００μＬ中にそれぞれ混合したものを用意した。また、ブランクとして、０．１μｍｏｌのＭｎＰＣのみ、０．１μｍｏｌのＺｎＰＣのみを、それぞれメタノール４００μＬ中に混合したものを用意した。これらの吸収スペクトルを測定し、目視でも観察した。
【００４９】
（ｉｉ）  結果
Ｆｍｏｃ−ＶＫＶＶＨを混合したものは、全体的に吸収が大きくなった（図６）。また、目視でも、色が濃く変化したことが観察され、吸収スペクトルの変化と目視による色変化の結果が合致した。
【００５０】
（８）合成ペプチドの酸化グラフェンナノ粒子分散能
合成したＦｍｏｃ−ＶＫＶＶＨ、ＮＨ２−ＶＫＶＶＨ、Ｆｍｏｃ−ＶＫＶＶＣ、Ｆｍｏｃ−ＶＫＶＶＥ、Ｆｍｏｃ−ＥＫＶＫＥについて、分散している酸化グラフェン（ＧＯ）ナノ粒子に対してどのように作用するかを調べた。
【００５１】
（ｉ）  実験方法
Ｆｍｏｃ−ＶＫＶＶＨ、ＮＨ２−ＶＫＶＶＨ、Ｆｍｏｃ−ＶＫＶＶＣ、Ｆｍｏｃ−ＶＫＶＶＥ、Ｆｍｏｃ−ＥＫＶＫＥをそれぞれ含む０．１ｍＭメタノール溶液を調製し、２００μＬの各液と２００μＬの酸化グラフェンナノ粒子３．３ｇ／ｍｌ水中分散液とを混合し、目視で観察した。
【００５２】
（ｉｉ）  結果
Ｆｍｏｃ−ＶＫＶＶＨ、ＮＨ２−ＶＫＶＶＨ、Ｆｍｏｃ−ＥＫＶＫＥについては、酸化グラフェンナノ粒子が即時に凝集したことが観察されたが、Ｆｍｏｃ−ＶＫＶＶＣ、Ｆｍｏｃ−ＶＫＶＶＥを混合したものは、凝集しなかったことが観察された（図７）。
このことより、リシン（Ｋ）やヒスチジン（Ｈ）等の正に荷電する部位が酸化グラフェンと相互作用し得ることがわかった。また、リシン、ヒスチジン等の正に荷電する部分を複数有するペプチドは、酸化グラフェンナノ粒子のカルボキシル基と結合し、酸化グラフェンナノ粒子が凝集したと推定された。一方、Ｆｍｏｃ−ＶＫＶＶＣ、Ｆｍｏｃ−ＶＫＶＶＥのように、カルボキシル基と結合可能な部位１つ（これらのペプチドにおいてはリシン（Ｋ）のアミノ酸残基１つ）を有するものは、酸化グラフェンナノ粒子の分散状態を保持あるいは安定させ得ることが推定された。
【図１】
0006482828.tif 000004
【図２】
0006482828.tif 000005
【図３】
0006482828.tif 000006
【図４】
0006482828.tif 000007
【図５】
0006482828.tif 000008
【図６】
0006482828.tif 000009
【図７】
0006482828.tif 000010
【配列表】
0006482828000001.app